(57)【要約】【課題】本発明は、軽量・薄地であり、通気度が低く、引裂き強度が高いという性能を有しながら、織組織による柄切り替え部が存在し、しかもシワになりにくい防風性及びダウンプルーフ性に優れた薄地のボーダー織物を提供する。【解決手段】本発明に係るボーダー織物は、斜子組織とリップストップ組織が、織物の経方向に交互に繰り返された織物であり、前記斜子組織及び前記リップストップの平組織を構成する経糸の繊度が、３〜６０ｄｔｅｘであり、前記斜子組織の緯糸繊度が、前記リップストップのリップ部の緯糸繊度の０．３〜２．５倍であり、ペンジュラム法に準拠して求められる経緯方向の引裂き強力が５〜５０Ｎであることを特徴とする。【選択図】図２
2016089293.tif 000002
【特許請求の範囲】
【請求項１】
斜子組織とリップストップ組織が、織物の経方向に交互に繰り返されたボーダー織物であり、
前記斜子組織及び前記リップストップの平組織を構成する経糸の繊度が３〜６０ｄｔｅｘであり、
前記斜子組織の緯糸繊度が、前記リップストップのリップ部の緯糸繊度の０．３〜２．５倍であり、
ペンジュラム法に準拠して求められる経緯方向の引裂き強力が５〜５０Ｎであることを特徴とするボーダー織物。
【請求項２】
前記斜子組織が、２本斜子及び／又は３本斜子である請求項１に記載のボーダー織物。
【請求項３】
前記斜子組織のトータルカバーファクターが１５００〜４０００であり、
前記リップストップ組織のトータルカバーファクターが１７００〜３５００であり、
前記斜子組織のトータルカバーファクターが、前記リップストップ組織に対し、０．７〜３倍である請求項１又は２に記載のボーダー織物。
【請求項４】
前記斜子組織及び前記リップストップの平組織を構成する経糸の繊度が５〜２０ｄｔｅｘであり、
前記リップ部おける糸の引き揃え本数が３本及び／又は４本である請求項１〜３のいずれか１項に記載のボーダー織物。
【請求項５】
請求項１〜４のいずれか１項に記載のボーダー織物を側地として用いる中綿入り繊維製品。
【発明の詳細な説明】
【技術分野】
【０００１】
本発明は薄地のボーダー織物に関するものであり、特にダウンジャケット等のアウトドア用衣料、ウィンドブレーカー等のスポーツ用衣料に好ましく用いることのできるものである。更に詳しくは、軽量及び薄地のボーダー織物であって、低通気度を維持しながら、ボーダー柄が入ったデザイン性の高い織物に関するものである。
【背景技術】
【０００２】
アウトドアレジャーやスポーツを行う際に着用されるウィンドブレーカーやダウンジャケット用の薄地織物は、近年、タウンユースにも用いられるようになっており、種々の趣向を凝らしたファッション性の高い生地が提案されている。一方で、ダウンジャケット用の薄地織物には、軽量・薄地であり、高いダウンプルーフ性を発揮するという、相反する性能の両立が求められている。
【０００３】
ところで特許文献１には、雨の中の競技やトレーニングの際に着用できる防水衣服に関する発明が開示されている。前身頃をフロントネックポイントから前身バストライン近傍までの任意の部位で上下に切り替え、雨の強くあたる前身頃の上部側と袖部分に高耐水圧素材を使用し、蒸れやすい下部側には高密度織物又は高密度編物を使用することで、通気性や透湿性を有する防水衣服が得られている。
【先行技術文献】
【特許文献】
【０００４】
【特許文献１】実開平０７−００９９２１号公報
【発明の概要】
【発明が解決しようとする課題】
【０００５】
一般に、ウィンドブレーカーやダウンジャケット用の薄地織物において、ファッション性とダウンジャケットに要求される性能を両立させることは決して容易なことではなかった。例えば、薄地織物のデザイン性を高めるために、ジャガード等の織柄にしたり、特許文献１に開示されるような性能や色柄の違う生地を身頃や袖で切返して縫製するといった加工を施すと、柄部や縫製部からダウンが漏れてしまっていた。そのため、このような薄地織物に適用できる縫製デザインには制約があった。また、ダウン漏れを抑制するためにシームテープ等で切り返し縫製部を強化しても、その部分だけ分厚くなったり、ドレープ性が悪くなったりするので、縫製部に違和感が生じていた。
【０００６】
この様な状況下、本発明は、軽量・薄地であり、通気度が低く、引裂き強度が高いという性能を有しながら、織組織による柄切り替え部が存在し、しかもシワになりにくい防風性及びダウンプルーフ性に優れた薄地のボーダー織物を提供することを課題として掲げた。
【課題を解決するための手段】
【０００７】
鋭意検討した結果、本発明者らは、薄地織物において織組織の違いによりボーダー柄を形成する場合に、斜子組織とリップストップ組織を組み合わせ、斜子組織とリップストップ組織の緯糸繊度の関係を調整することにより、デザイン性が高くシワになりにくい上、防風性及びダウンプルーフ性に優れたボーダー柄の織物が得られることを見出し、本発明を完成した。
【０００８】
すなわち、本発明に係るボーダー織物は、以下の点に要旨を有する。
［１］斜子組織とリップストップ組織が、織物の経方向に交互に繰り返されたボーダー織物であり、前記斜子組織及び前記リップストップの平組織を構成する経糸の繊度が、３〜６０ｄｔｅｘであり、前記斜子組織の緯糸繊度が、前記リップストップのリップ部の緯糸繊度の０．３〜２．５倍であり、ペンジュラム法に準拠して求められる経緯方向の引裂き強力が５〜５０Ｎであることを特徴とするボーダー織物。
［２］前記斜子組織が、２本斜子及び／又は３本斜子である［１］に記載のボーダー織物。
［３］前記斜子組織のトータルカバーファクターが１５００〜４０００であり、前記リップストップ組織のトータルカバーファクターが１７００〜３５００であり、前記斜子組織のトータルカバーファクターが、前記リップストップ組織に対し、０．７〜３倍である［１］又は［２］に記載のボーダー織物。
［４］前記斜子組織及び前記リップストップの平組織を構成する経糸の繊度が５〜２０ｄｔｅｘであり、前記リップ部おける糸の引き揃え本数が３本及び／又は４本である［１］〜［３］に記載のボーダー織物。
［４］［１］〜［４］に記載のボーダー織物を側地として用いる中綿入り繊維製品。
【発明の効果】
【０００９】
本発明によれば、ボーダー柄として斜子組織とリップストップ組織を組み合わせ、斜子組織とリップストップ組織の緯糸繊度の関係を調整したことで、薄地であっても、意匠性が高くシワになりにくい上、防風性及びダウンプルーフ性に優れた織物が得られる。
【図面の簡単な説明】
【００１０】
【図１】図１は、本発明において好ましい平織の完全組織を示す。
【図２】図２は、本発明において好ましいリップストップの完全組織を示す。
【図３】図３は、本発明において好ましいリップストップの完全組織を示す。
【図４】図４は、本発明において好ましいリップストップの完全組織を示す。
【図５】図５は、本発明において好ましいリップストップの完全組織を示す。
【図６】図６は、本発明において好ましいリップストップの完全組織を示す。
【発明を実施するための形態】
【００１１】
＜ボーダー織物＞
本発明に係るボーダー織物は、斜子組織とリップストップ組織が、織物の経方向に交互に繰り返されたものである。本発明において、ボーダー柄を形成するために斜子組織とリップストップ組織を採用した理由は以下の通りである。まず、極めて薄くて軽い織物にしながら、ダウンプルーフ性を維持するためには、リップストップ組織を選択することが望ましい。しかし薄地織物において、リップストップ組織を選択しながら、これとは異なる織組織によりボーダー柄を形成しようとすると、リップストップの平組織が加工で縮みにくく、それにより切替え部にて経方向にシワが生じやすい傾向がある。また、リップストップ組織の浮き糸の存在により、リップ部は縮みやすく、織物の幅が一定しないといった問題も生じていた。また組み合わせる組織によっては、織物全体の通気度が低下したり、織物に所望の強力を付与することが難しく、薄地織物に対する要求性能を満足することができなかった。
本発明者らが検討した結果、リップストップ組織に組み合わせる組織として斜子組織を選択し、リップ部での縮みの程度と斜子組織の縮みの程度が同程度となるように斜子組織の浮き糸の程度を調整すれば、柄切り替え部でのシワを抑制したり、薄地織物の幅を一定にできることがわかった。そこで本発明では、斜子組織とリップストップ組織の２つの組織を選択してボーダー柄の薄地織物を製造している。
【００１２】
また本発明のボーダー織物は、斜子組織及びリップストップの平組織を構成する経糸の繊度が、３〜６０ｄｔｅｘであるため、極めて薄地且つ軽量である。
【００１３】
本発明に係るボーダー織物は、薄地でありながらもスポーツ衣料等の実用に耐える必要があるため、適度な引裂き強力を有する必要がある。そのため、ペンジュラム法に準拠して求められるボーダー織物の経緯方向の引裂き強力は、例えば、５〜５０Ｎであり、より好ましくは６〜２０Ｎであり、更に好ましくは７〜１５Ｎである。引裂き強力は高い方が望ましいが、引裂き強力を高くしようとすると、コストが嵩み、生産性が悪くなる虞があるので、生産効率を考慮して、引裂き強力の上限は、５０Ｎ以下が望ましい。
【００１４】
本発明で得られる薄地のボーダー織物は、斜子組織とリップストップ組織の柄の違いを活かして、斜子組織とリップストップ組織の境界を、製品の目立つ部分のアクセントとして用いるとよい。本発明に係るボーダー織物を、例えばダウンジャケットやウィンドブレーカー等の上衣用の生地に用いる場合は、斜子組織とリップストップ組織の境界線が、着用者の身頃や袖部の切り返しにくるように調整するとよい。そのため、ボーダー織物における斜子組織やリップストップ組織の大きさ、斜子組織・リップストップ組織の長さは、適用する製品のデザイン応じて設定するとよい。本明細書では、以降、ボーダー織物において面積占有率の高い織組織を「地部」、面積占有率の低い織組織を「ボーダー部」と称する場合があるが、本発明においては、斜子組織とリップストップ組織のいずれを地部又はボーダー部としてもよい。本発明のボーダー織物を、上衣用の生地に用いる場合（特に、身頃用生地）は、ボーダー部の経糸方向の長さを１〜７０ｃｍに調整することが好ましく、より好ましくは５〜５０ｃｍである。また本発明のボーダー織物を、寝具やテント等に用いる場合や、要尺が長いため、ボーダー部の経糸方向の長さを、例えば、１〜２００ｃｍに調整するとよい。また地部の長さは、例えば、１〜２００ｃｍが好ましく、より好ましくは２０〜１００ｃｍである。
【００１５】
本発明に係るボーダー織物は、極めて薄地であるため軽量である。ボーダー織物の目付は、例えば、１０〜６０ｇ／ｍ2が好ましく、より好ましくは１５〜４０ｇ／ｍ2である。ボーダー織物が軽量であるため、当該織物をアウトドア衣料や布団側地として使用した際には軽量感を感じることができる。
【００１６】
本発明のボーダー織物においては、斜子組織−リップストップ組織−斜子組織−リップストップ組織…と組織を繰り返す際に、繰り返す組織は同一であっても異なっていてもよい。繰り返す組織が異なっている状態とは、例えば、斜子組織１−リップストップ組織１−斜子組織２−リップストップ組織２…と組織を繰り返す際に、斜子組織１と斜子組織２間及び／又はリップストップ組織１とリップストップ組織２間において、経糸及び／又は緯糸の引き揃え本数や、緯糸繊度等が異なっている形態が挙げられる。しかしながら、生産効率やボーダー柄の仕上がりを良くするには、繰り返す組織は同一であることが望ましい。
【００１７】
＜斜子組織＞
斜子組織とは、直交する経糸と緯糸が上下に交互に組み合わさって形成された平組織において、この平組織を経方向及び緯方向にそれぞれ拡大した変化組織である。斜子組織とは、例えば、２本以上の経糸及び／又は緯糸が互い違いに交差して平織状に織られた組織をいう。斜子組織の緯糸の好ましい形態は、特に限定されるものではないが、アウター用として使用できるレベルの引裂き強力を付与したり、斜子組織における経糸と緯糸のバランスを調整するために、斜子組織の緯糸は、複数本の引き揃えであることが好ましく、より好ましくは２〜４本の引き揃えが好ましく、更に好ましくは２本斜子及び／又は３本斜子である。
【００１８】
好ましい斜子組織は、例えば、経糸及び／又は緯糸を２本又は３本の糸を引き揃えて格子状に製織した組織である。経糸及び／又は緯糸の隣接する糸を、例えば、２本又は３本毎に引き揃えているため、斜子組織は平組織のような格子状の見た目を有する。斜子組織としてより好ましくは、経糸のみ２本毎に引き揃えた組織又は経糸のみ３本毎に引き揃えた組織であり、更に好ましくは経糸と緯糸の両方を２本に引き揃えた組織（石目織やバスケットと呼ばれる）、又は経糸と緯糸の両方を３本毎に引き揃えた組織である。斜子組織の選定は、リップストップの完全組織に基づいて行うとよい。具体的には、１単位のリップストップ組織における平組織の数、リップ組織の数、及び平組織とリップ組織の比率に応じて、斜子織の基本単位を設定したり、斜子組織に用いる緯糸の繊度や引き揃える糸の本数を調整するとよい。
【００１９】
そして本発明では、薄地織物にボーダー柄を付与してもシワが生じないようにするために、斜子組織の緯糸繊度を、リップストップのリップ部の緯糸繊度の０．３〜２．５倍に調整する必要がある。２つの織組織の緯糸繊度を前記範囲内に調整することで、斜子組織は染色後であっても目よれせず、品位の高いボーダー織物が得られるため好ましい。斜子組織の緯糸繊度が前記範囲を下回ると、斜子組織において染色後に目よれが発生し、ボーダー織物の品位が低下する虞がある。また前記範囲を上回ると、斜子組織の目付が重くなり、ボーダー織物を軽く仕上げることが難しくなる。
なおここでいう繊度比は、下記式に基づいて算出される値を用いる。
斜子組織におけるリップ部との繊度比＝（Ｘ1×Ｎ1）／（Ｘ2×Ｎ2）
（式中、Ｘ1は斜子組織の緯糸に用いる合成繊維マルチフィラメントの総繊度（ｄｔｅｘ）、Ｎ1は斜子組織における緯糸の引き揃え本数、Ｘ2はリップストップのリップ部の緯糸に用いる合成繊維マルチフィラメントの総繊度（ｄｔｅｘ）、Ｎ2はリップストップのリップ部における緯糸の引き揃え本数）
【００２０】
斜子組織の緯糸繊度は、例えば、３〜６０ｄｔｅｘが好ましく、より好ましくは５〜２０ｄｔｅｘであり、更に好ましくは７〜１６ｄｔｅｘである。なお経糸繊度は後述する。
【００２１】
斜子組織を構成する緯糸は、リップストップ組織の緯糸を２本以上引き揃えたもの（より好ましくは２〜４本の引き揃え）又はリップストップ組織の緯糸の１．８〜４．２倍程度の繊度を有する１本の糸を使用することができる。すなわち、リップストップ組織の緯糸にＸデシテックスの糸を用いるとき、斜子組織の緯糸には、Ｘデシテックスの糸を２本引き揃えたものを用いてもよく、２Ｘデシテックスの糸１本を用いてもよい。なおこの例のように、２Ｘデシテックスの糸を１本打ち込む場合には、ボーダー織物の密度はＸデシテックスの糸を２本打ち込んだものと仮定して計算することとする。
【００２２】
また斜子組織の緯糸は、糸がバラバラにならないよう、甘撚りがかかっていてもよい。
【００２３】
斜子組織の経密度は、例えば、８０〜５００本／インチが好ましく、より好ましくは１３０〜４６０本／インチであり、更に好ましくは２００〜４００本／インチである。経密度を前記範囲内に調整することにより、低通気度のボーダー織物が得られるため好ましい。
また緯密度は、例えば、８０〜６００本／インチが好ましく、より好ましくは１３０〜５８０本／インチであり、更に好ましくは１５０〜５６０本／インチである。斜子組織の緯密度は、リップストップ組織の緯密度に対して、０．５〜３倍が好ましく、より好ましくは０．７〜２．５倍であり、更に好ましくは１〜２．２倍である。斜子組織の緯密度が前記範囲を下回ると、斜子組織において染色後に目よれが発生し、ボーダー織物の品位が低下する虞がある。また前記範囲を上回ると、斜子組織の目付が重くなり、ボーダー織物を軽く仕上げることが難しくなる。なお、生機密度と仕上密度は同一であっても異なっていてもよい。
【００２４】
斜子組織のトータルカバーファクターは、例えば、１５００〜４０００であることが好ましく、より好ましくは１６００〜３６００であり、更に好ましくは１７５０〜３５００である。トータルカバーファクターを前記範囲内に調整することにより、低通気度のボーダー織物が得られるため好ましい。なお、斜子組織の経方向のカバーファクターは、例えば、９００〜１５００が好ましく、より好ましくは１１００〜１３００である。また斜子組織の緯方向のカバーファクターは、例えば、４００〜２２００が好ましく、より好ましくは７００〜２０００である。
【００２５】
緯方向における斜子組織のカバーファクターは、リップストップ組織に対し、０．５〜３倍が好ましく、より好ましくは０．７〜２．５倍であり、更に好ましくは１〜２．２倍である。また、斜子組織のトータルカバーファクターは、リップストップ組織に対し、０．７〜３倍が好ましく、より好ましくは０．９〜２．５倍であり、更に好ましくは１．０５〜２倍である。斜子組織とリップストップ組織のカバーファクターを前記範囲内に調整することで、斜子組織とリップストップ組織の幅を一定に保つことが可能になり、その結果、カレンダー加工後の斜子組織のシワを抑制することができるようになる。
【００２６】
本発明に係るボーダー織物は、薄地でありながらもスポーツ衣料等の実用に耐える必要があるため、適度な引裂き強力を有する必要がある。そのため斜子組織における経緯方向の引裂き強力は、生産性も考慮して、例えば、５〜５０Ｎが好ましく、より好ましくは６〜２０Ｎであり、更に好ましくは７〜１５Ｎである。
【００２７】
ダウンジャケットや羽毛布団等の側地に用いる場合のダウンプルーフ性を満足するため、本発明に係るボーダー織物の通気度は、例えば斜子組織では、０．１〜１．５ｃｃ／ｃｍ2 ・ｓｅｃであることが好ましく、より好ましくは０．２〜１．２ｃｃ／ｃｍ2 ・ｓｅｃである。
【００２８】
＜リップストップ組織＞
リップストップ組織とは、生地の裂け（ｒｉｐ）止め（ｓｔｏｐ）機能が施された織組織である。リップストップ組織の代表的なものとしては、直交する経糸と緯糸が上下に交互に組み合わさって形成された平組織の織物において、一定間隔毎に格子状に太繊度又は複数本引き揃えた糸を打ち込んだ組織が挙げられる。リップストップ組織における平組織としては、図１に示す完全組織を有するものが好ましい。図１に示す完全組織は、経糸２本と緯糸２本からなるものであり、１本目の緯糸は２本の経糸の上と下の両方を通っており、２本目の緯糸は１本目とは上と下を通る順序を入れ替え、互い違いの状態で２本の経糸の上と下の両方を通っている。図１に示すような経糸２本と緯糸２本からなる平織の完全組織を含む織物は、組織点が多く丈夫であり、また容易に製織できるというメリットを有する。
【００２９】
リップストップ組織において、平組織は図１に示す完全組織を有するものが好ましい。この平組織において、経糸は３〜２５本が好ましく、より好ましくは３〜２０本であり、更に好ましくは３〜１６本である。またこの平組織において、緯糸は３〜２０本が好ましく、より好ましくは３〜１８本であり、更に好ましくは３〜１５本である。すなわち、好ましいリップストップ組織には、図１に示す完全組織（１単位）が、例えば、２〜５０単位存在していることが好ましく、より好ましくは２〜４５単位である。なお、完全組織の数は、下記式に基づいて算出するものとする。
完全組織の数（単位）＝（経糸本数×緯糸本数）／４
【００３０】
またリップストップ組織において、リップ部には、通常太い繊度の糸を用いるが、本発明においてリップ部の糸には、平組織の緯糸を２本以上引き揃えたもの又は平組織の緯糸の１．８〜４．２倍程度の繊度を有する１本の糸を使用することができる。すなわち、リップ部が「２本リップ」のときは、リップ部に、緯糸を２本引き揃えて打ち込んでもよく、緯糸の２倍の太さの糸を１本打ち込んでもよい。同様にして、リップ部が「３本リップ」のときは、リップ部に、緯糸を３本引き揃えて打ち込むことも、緯糸の３倍の太さの糸を１本打ち込むことも可能であり、リップ部が「４本リップ」のときは、リップ部に、緯糸を４本引き揃えて打ち込んでもよく、緯糸の４倍の太さの糸を１本打ち込んでもよい。リップ部における糸の引き揃え本数は、例えば、２〜４本が好ましい。なお、太い繊度の１本の糸によりリップ部を形成する場合には、前記引き揃え本数には、当該太繊度の糸の繊度を、平組織の緯糸繊度で除した値を用いることとする。リップ部における糸の引き揃え本数は３本及び／又は４本がより好ましい。
【００３１】
またリップストップ組織において、リップ部は打ち込み１回のシングルリップでも、打ち込み糸の上下を互い違いとする打ち込み２回のダブルリップでも、打ち込み糸の上下を互い違いとする打ち込み３回のトリプルリップでもよい。
【００３２】
本発明において好ましいリップストップの完全組織を図２〜６に示す。図２のリップストップ組織では、経糸９本及び緯糸７本から図１の完全組織を含む平組織が構成され（完全組織は１５．７５単位）、リップ部は３本引き揃えのシングルリップとなっている。次に、図３のリップストップ組織では、経糸３本及び緯糸３本から図１の完全組織を含む平組織が構成され（完全組織は２．２５単位）、リップ部は２本引き揃えのシングルリップとなっており、図３はいわゆるミニリップ柄の組織を示すものである。そして、図４のリップストップ組織では、経糸１４本及び緯糸１２本から図１の完全組織を含む平組織が構成され（完全組織は４２単位）、リップ部は２本引き揃えのダブルリップとなっている。図５のリップストップ組織では、経糸５本及び緯糸５本から図１の完全組織を含む平組織が構成され（完全組織は６．２５単位）、リップ部は２本引き揃えのトリプルリップとなっている。図６のリップストップ組織では、経糸９本及び緯糸７本から図１の完全組織を含む平組織が構成され（完全組織は１５．７５単位）、リップ部は４本引き揃えのシングルリップとなっている。
【００３３】
リップストップ組織の経密度は、例えば、８０〜５００本／インチが好ましく、より好ましくは２００〜４８０本／インチであり、更に好ましくは２５０〜４６０本／インチである。経密度を前記範囲内に調整することにより、低通気度のボーダー織物が得られるため好ましい。
また緯密度は、例えば、８０〜５００本／インチが好ましく、より好ましくは１３０〜４５０本／インチであり、更に好ましくは１５０〜４２０本／インチである。なお、生機密度と仕上密度は同一であっても異なっていてもよい。
【００３４】
リップストップ組織のトータルカバーファクターは、例えば、１７００〜３５００であることが好ましく、より好ましくは１８００〜３３００であり、更に好ましくは２０００〜３２００である。トータルカバーファクターを前記範囲内に調整することにより、低通気度のボーダー織物が得られるため好ましい。なお、リップストップ組織の経方向のカバーファクターは、例えば、９００〜１８００が好ましく、より好ましくは１０００〜１５００である。またリップストップ組織の緯方向のカバーファクターは、例えば、４００〜１８００が好ましく、より好ましくは７００〜１６００である。
【００３５】
本発明に係るボーダー織物は、薄地でありながらも、スポーツ衣料等の実用に耐える必要があるため、適度な引裂き強力を有する必要があり、リップストップ組織の経緯方向の引裂き強力は、生産性も考慮して、例えば、５〜５０Ｎが好ましく、より好ましくは７〜２０Ｎであり、更に好ましくは９〜１５Ｎである。リップストップ組織の性質上、引裂き強力は斜子組織よりも高くできる。
【００３６】
ダウンジャケットや羽毛布団等の側地に用いる場合のダウンプルーフ性を満足するため、本発明に係るボーダー織物の通気度は、例えばリップストップ組織では、０．１〜１．５ｃｃ／ｃｍ2 ・ｓｅｃであることが好ましく、より好ましくは０．５〜１．２ｃｃ／ｃｍ2 ・ｓｅｃである。
【００３７】
＜斜子組織とリップストップ組織の関係＞
前述したように、本発明において斜子組織の選定は、リップストップの完全組織に基づいて行うとよい。好ましい斜子組織とリップストップ組織の関係の一例を、図２〜６の完全組織を参照しながら説明する。
【００３８】
まず、図２、図３及び図６にはシングルリップの例を示している。リップ部がシングルリップの場合は、リップ部における浮き糸の影響が小さいため、リップストップ組織における平組織の大きさに応じて斜子組織を選定するとよい。
図２及び図６のリップストップ組織には、平織の完全組織が１５．７５単位存在するが、このように平組織が１２単位超になると、リップストップ組織において平組織の占める割合が増加し、リップ部の専有割合が相対的に減少する。このため、リップ部における浮き糸の影響は小さくなる傾向にあることから、組み合わせる斜子組織は、浮きの少ない２本斜子が好ましい。
一方、図３のリップストップ組織には、平織の完全組織が２．２５単位存在するが、このように平組織が１１単位未満になると、リップストップ組織において平組織の占める割合が低下し、リップ部の専有割合が相対的に増加する。このため、リップ部における浮き糸の影響が大きくなることから、組み合わせる斜子組織は、浮きの多い３本斜子が好ましい。
なお図２（及び図６）と図３の中間にある、シングルリップであって、平組織が１１〜１２単位のリップストップ組織には、２本斜子又は３本斜子のいずれを適用してもよい。
【００３９】
次に、ダブルリップ及びトリプルリップについて説明する。図４にはダブルリップの例を示し、図５にはトリプルリップの例を示しているが、いずれの場合もリップ部の専有割合が高く、リップ部における影響が大きくなることから、組み合わせる斜子組織は、浮きの多い３本斜子が好ましい。
【００４０】
＜繊維素材＞
本発明に係る薄地のボーダー織物は、合成繊維マルチフィラメントから構成される。本発明のマルチフィラメントの総繊度は、得られる織物にある程度の強度を持たせながらも薄地に仕上げるため、例えば、３〜６０ｄｔｅｘであり、より好ましくは５〜２０ｄｔｅｘであり、更に好ましくは７〜１６ｄｔｅｘである。マルチフィラメントの繊度が前記範囲であれば、軽量薄地で破れ難いボーダー織物が得られる。
【００４１】
特に、斜子組織及びリップストップの平組織を構成する経糸の繊度は、例えば、３〜６０ｄｔｅｘが好ましく、より好ましくは５〜４５ｄｔｅｘであり、更に好ましくは５〜３３ｄｔｅｘであり、特に好ましくは５〜２０ｄｔｅｘである。繊度が下限値を下回ると、ボーダー織物を高密度にするために使用する経糸の本数を増やす必要が生じ、作業効率が低下すると共に、製織時に糸切れしやすくなるため好ましくない。また上限値を超えると、ボーダー織物の目付や厚さが高くなりすぎてしまい、生地の風合いが硬くなったり、生地自体が重くなってしまう。
斜子組織とリップストップ組織で使用する経糸は、繊度が同一であっても異なっていてもよいが、生産効率がよいことから、斜子組織とリップストップ組織で用いる経糸は同一であることが好ましい。同様に、リップストップ組織における平組織部とリップ部で使用する経糸は、同一であっても異なっていてもよいが、生産効率がよいことから、平組織部とリップ部で用いる経糸は同一であることが好ましい。
【００４２】
また、斜子組織とリップストップ組織で使用する緯糸は、繊度が同一であっても異なっていてもよいが、生産効率がよいことから、斜子組織とリップストップ組織で用いる緯糸は同一であることが好ましい。同様に、リップストップ組織における平組織部とリップ部で使用する緯糸は、同一であっても異なっていてもよいが、生産効率がよいことから、平組織部とリップ部で用いる緯糸は同一であることが好ましい。
【００４３】
マルチフィラメントを構成するモノフィラメントの繊度（単糸繊度）は、０．５〜３ｄｔｅｘが好ましく、より好ましくは１〜２．５ｄｔｅｘであり、更に好ましくは１．２〜２．２ｄｔｅｘである。モノフィラメントの繊度が前記範囲であれば、ボーダー織物を柔らかな風合いに仕上げられる上、適度な引裂き強力を有し、且つ、通気性の低いボーダー織物が得られる。
【００４４】
１本のマルチフィラメントを構成するモノフィラメントの数は、マルチフィラメントの繊度（総繊度）と、モノフィラメントの繊度の関係により適宜選定できるが、例えば、２〜６０本が好ましく、より好ましくは３〜４５本であり、更に好ましくは５〜２０本である。フィラメント数が前記範囲内であれば、ボーダー織物に所定の力がかかるときに、この力に対する応力が１本のモノフィラメントに集中することなく、複数のモノフィラメントに応力が分散し、１本のモノフィラメントにかかる応力を軽減することができるため、引裂き強力が向上する。
【００４５】
マルチフィラメントの破断強度は高い程良い。マルチフィラメントの破断強度は、例えば、３．５〜１０ｃＮ／ｄｔｅｘ程度が好ましい。またマルチフィラメントの破断伸度は特に限定されないが、３５〜５０％程度が好ましい。
【００４６】
モノフィラメントの原料樹脂は、特に限定されないが、ポリエチレンテレフタレート、ポリトリメチレンテレフタレート、ポリブチレンテレフタレート等のポリエステル類；ポリエチレン、ポリプロピレン等のポリオレフィン類；ナイロン６、ナイロン６６、ナイロン４６、ナイロン１２、ナイロン６１０、ナイロン６１２若しくはその共重合体等のポリアミド類；ポリアクリロニトリル、ポリ塩化ビニル、ポリビニルアルコール、ポリスチレン、セルロース等の各種ポリマー；等が例示でき、中でも、ポリアミド類は、柔らかな風合いを発現できるため好ましい。
【００４７】
前記モノフィラメントの原料となる樹脂の固有粘度は、ポリエステルを用いる場合は、例えば、０．５８〜１．００が好ましく、より好ましくは０．６５〜０．８である。樹脂の極限粘度が前記範囲であれば、適当な破断強度を有するモノフィラメントが得られ、且つ、製造コストを低く抑えることができる。一方、前記モノフィラメントの原料となる樹脂の相対粘度は、例えばナイロンの場合、２．０〜４．５が好ましく、より好ましくは２．５〜４である。
【００４８】
本発明で用いるマルチフィラメントの単糸断面の形状は、特に限定されず、丸型断面；丸型以外の異形断面；のいずれも用いることができる。異形断面繊維を用いる場合は、異形度が２〜７の異形断面糸を用いることが好ましい。異型度が２〜７の繊維としては、例えば、Ｙ字断面、十字断面、Ｉ型断面、Ｗ字型断面、アレイ型断面等の異型断面繊維が挙げられ、異型断面糸を用いる場合は、特に単糸断面に凹部を有するＹ字断面、十字断面、アレイ型が好ましい。繊維が深い凹部を有する場合、隣接する繊維の凸部が深い凹部にはまり込んで、ボーダー織物の通気性を低下させるとともに、繰り返し洗濯しても、ボーダー織物の低通気度を維持できる。
【００４９】
また、前記モノフィラメントには、必要に応じて、吸湿性物質、酸化防止剤、つや消し剤、紫外線吸収剤、抗菌剤等を単独または混合して添加することも可能である。
【００５０】
前記マルチフィラメントは、例えば、ポリアミド系マルチフィラメントやポリエステル系マルチフィラメントであれば、スピンドロー方式による紡糸延伸連続装置、または紡糸装置と延伸装置を用いて２工程で行うことによって製糸できる。例えばスピンドロー方式を採用するときは、紡糸引取りゴデットローラの速度を１５００ｍ／分〜４０００ｍ／分に設定するとよい。
【００５１】
＜ボーダー織物の製造方法＞
本発明に係る薄地のボーダー織物を製造するにあたり、使用する織機は特に制限されず、ウォータージェットルーム織機、エアージェットルーム織機、レピア織機等を使用することができる。製織後の織物は常法に従って精練、リラックス、プレセット、染色し、必要に応じて、各種の仕上加工、カレンダー加工、コーティング加工等の後加工を行うとよい。なお、染色する行程において、使用される染色機は特に限定されるものではないが、例えばジッカー染色機等を用いる、染めながら巻き上げる染色法では、染色中に折れシワが発生しやすいため、折れシワを発生させないという観点から、液流染色機又はビーム染色機が好ましく用いられる。特にポリエステル織物等のように、染色を高温条件下で実施するものは、高温染色中に折れシワが出来てしまうと最後まで折れシワが取れにくいため、これらの染色機の使用が好ましい。また、柄の切り替わり部では緯糸のわずかな斜行や湾曲が目立ちやすいので、斜行が起こらないよう厳密に管理するべきである。そのためにはカレンダー加工を実施した後に、再セットする工程設計が好ましい。
【００５２】
ボーダー織物の風合いや引裂き強力を向上するために、ボーダー織物を柔軟剤や平滑剤で処理することも可能である。柔軟剤を付与する場合の付着量は、ボーダー織物に対し０．０１〜５ｗｔ％とすればよい。０．０１ｗｔ％未満であると、風合い改善や引裂き向上に寄与し難い。本発明の効果を阻害しない程度に、他の仕上剤、例えばシリコーン系樹脂や炭化水素ワックス（鉱物性ワックス、石油系ワックス、動植物性ワックス等）の柔軟剤を併用して用いても良い。また、帯電防止剤、抗菌剤、撥水剤、撥水撥油加工剤等の機能性加工剤を併用してもよい。
【００５３】
また、必要に応じてカレンダー加工を施すことが可能である。カレンダーによる目潰し効果も通気度の低減には有効であり、１６０℃〜１８０℃で熱カレンダー加工するとよい。
【００５４】
なお本発明に係る薄地のボーダー織物は、例えば、中綿入りの繊維製品用側地（例えば、ダウンジャケット用側地、布団及びクッション用側地等）、ウィンドブレーカー等衣料用生地として好ましく用いることができる。本発明のボーダー織物を側地として用いる繊維製品に使用される中綿は、例えば、羽毛（ダウン）、羽根（フェザー、スモールフェザー）、綿、ポリエステル等の合成樹脂を原料とする繊維等が挙げられる。
【実施例】
【００５５】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００５６】
実施例で用いた測定方法は以下の通りである。
【００５７】
＜繊度＞
マルチフィラメントの繊度（総繊度）は、１００ｍ長のマルチフィラメントのカセを３つ作製し、各々の質量（ｇ）を測定し、平均値を求め、１００倍して求めた。モノフィラメントの繊度は、マルチフィラメントの繊度をフィラメント数で除したものとした。
なお斜子組織におけるリップ部との繊度比は、下記式に基づいて算出した。
斜子組織におけるリップ部との繊度比＝（Ｘ1×Ｎ1）／（Ｘ2×Ｎ2）
（式中、Ｘ1は斜子組織の緯糸に用いる合成繊維マルチフィラメントの総繊度（ｄｔｅｘ）、Ｎ1は斜子組織における緯糸の引き揃え本数、Ｘ2はリップストップのリップ部の緯糸に用いる合成繊維マルチフィラメントの総繊度（ｄｔｅｘ）、Ｎ2はリップストップのリップ部における緯糸の引き揃え本数）
【００５８】
＜密度＞
１インチ（２．５４センチメートル）間に存在する糸の本数を読む。
【００５９】
＜カバーファクター＞
織物のカバーファクター（ＣＦ）は、下記の式により計算した。
ＣＦ＝Ｔ×（ＤＴ）1/2＋Ｗ×（ＤＷ）1/2
（式中、ＴおよびＷは織物の経密度および緯密度（本／インチ）を示し、ＤＴおよびＤＷは織物を構成する経糸および緯糸の太さ（ｄｔｅｘ）を示す。）
【００６０】
＜ボーダー切替え部のシワ＞
斜子組織とリップストップ組織の境界部では、リップストップの平組織が加工で縮みにくく、それにより切替え部にて経方向にシワが生じやすい傾向がある。そこで、仕上がった織物について、ボーダー切替え部にシワが生じているかどうか目視で確認した。
【００６１】
＜引裂き強力＞
織物の引裂き強力は、ＪＩＳ  Ｌ  １０９６  ８．１５．５に規定されている引裂強さＤ法（ペンジュラム法）に準拠して、経緯の両方向において測定した。
【００６２】
＜通気度＞
織物の通気度は、ＪＩＳ  Ｌ  １０９６  ８．２７．１に規定されている通気性Ａ法（フラジール形法）に準拠して測定した。
ｅｃである。
【００６３】
＜ダウン漏れ評価＞
一般財団法人ボーケン品質評価機構にて、ボーケン法で評価した。ボーケン法の試験操作を説明する。
試料：
（１）実施例及び比較例で製造したボーダー織物を用いて、中に５ｇの中綿（ダウン８０％、フェザー２０％の混率）が入ったタテ１１．５ｃｍ×ヨコ１３．５ｃｍ（縫い代：０．７ｃｍ）の座布団型試料を２個作製した。作製した試料を、「洗濯前」の評価に用いた。
（２）実施例及び比較例で製造したボーダー織物を、ＪＩＳ  Ｌ  ０２１７  １０３法に準じて１０回洗濯した。洗濯には２槽式電気洗濯機を用い、１５分間洗濯し、２回濯ぎ、脱水を行なった後、吊り干し乾燥した。洗濯は、浴比１：３０、液温４０℃、温水３０Ｌに対する洗剤２５ｇ（花王社製「アタック（登録商標）」）で行った。洗濯１０回とは、洗濯−濯ぎ−脱水−乾燥の操作を１０回繰り返すことをいう。こうして得られた１０回洗濯後のボーダー織物を用い、（１）と同様にして座布団型試料を２個作製した。作製した試料を、「１０回洗濯後」の評価に用いた。
実験：作製した２個の座布団型試料を、ピリング用ゴム管４本と共にＩＣＩ型試験機の回転箱に入れ、１分間に６０回転の速度で１時間回転させた。
評価：吹き出した中綿（ダウン、フェザー）の状態を観察し、次の区分により２個の座布団型試料を４段階に評価した。なお、２個の試料で中綿の漏れ数が異なる場合は、これらの平均値で評価した。また吹き出しが片面に認められる場合には、「目立たない」〜「著しく目立つ」の評価を用いた。
「なし」        （吹き出しが片面に全く確認されない）
「目立たない」  （吹き出しが片面で４ケ所以内）
「目立つ」      （吹き出しが片面で８ケ所以内）
「著しく目立つ」（吹き出しが片面で９ケ所以上）
【００６４】
＜合成繊維マルチフィラメントＡの作成＞
相対粘度３．５のナイロン６ポリマーチップを紡糸温度２８８℃で、７個の吐出孔（直径：０．２４ｍｍ）を備える紡糸口金から溶融紡糸し、２つのゴデットローラのうち、第一ゴデットの速度を２７００ｍ／分、第二ゴデットの速度を４０００ｍ／分、第二ゴデットの延伸温度を１６０℃にて延伸し、巻き取り速度を３８８０ｍ／分にして、１１ｄｔｅｘ７フィラメントの糸を得た。
【００６５】
＜合成繊維マルチフィラメントＢの作成＞
相対粘度３．５のナイロン６ポリマーチップを紡糸温度２８８℃で、２４個の吐出孔（直径：０．２５ｍｍ）を備える紡糸口金から溶融紡糸し、２つのゴデットローラのうち、第一ゴデットの速度を２０００ｍ／分、第二ゴデットの速度を３４００ｍ／分、第二ゴデットの延伸温度を１６０℃にて延伸し、巻き取り速度を３２５０ｍ／分にして、３３ｄｔｅｘ２４フィラメントの糸を得た。
【００６６】
＜合成繊維マルチフィラメントＣの作成＞
相対粘度３．５のナイロン６ポリマーチップを紡糸温度２８８℃で、１２個の吐出孔（直径：０．２５ｍｍ）を備える紡糸口金から溶融紡糸し、２つのゴデットローラのうち、第一ゴデットの速度を２０００ｍ／分、第二ゴデットの速度を３４００ｍ／分、第二ゴデットの延伸温度を１６０℃にて延伸し、巻き取り速度を３２５０ｍ／分にして、１７ｄｔｅｘ１２フィラメントの糸を得た。
【００６７】
＜合成繊維マルチフィラメントＤの作成＞
固有粘度０．７５であるポリエステルチップを紡糸温度２９５℃で、４８個の吐出孔（直径：０．１５ｍｍ）を備える紡糸口金から溶融紡糸し、３つのゴデットローラのうち、第一ゴデットの速度を２６００ｍ／分、第二ゴデットの速度を３６７７ｍ／分、第三ゴデッドの速度を３８８５ｍ／分、第二・第三ゴデットの延伸温度を１２５℃にて延伸し、巻き取り速度を３７２８ｍ／分にして、２２ｄｔｅｘ２４フィラメントの糸を得た。
【００６８】
実施例１
合成繊維マルチフィラメントＡ（１１ｄｔｅｘ、７フィラメント）を、リップストップの平織用の経糸と緯糸、及びリップ部の経糸と緯糸に用い、リップ部は経方向及び緯方向のいずれにおいても、３本引き揃えた糸で製織した。リップストップの完全組織は図２のものとした。また斜子組織も、合成繊維マルチフィラメントＡを経糸及び緯糸に用い、緯糸は３本引き揃え、２本斜子で製織した。製織には、ドビー織機（津田駒工業社製）にて、表に示す密度及び織上げ長で交互に製織した。製織したボーダー織物の特性を表に示す。
得られた生地を常法に従って、オープンソーパーを用いて精練、ビンテンターを用いて１９０℃で３０秒間プレセットし、液流染色機（日阪製作所製：サーキュラーＮＳ）を用い酸性染料でブルーに染色した後、柔軟仕上げ加工を行って、１８０℃×３０秒で中間セットを行った。その後カレンダー加工（加工条件：シリンダー加工、温度１８０℃、圧力２．４５ＭＰａ（２５Ｋｇｆ／ｃｍ2）、速度１５ｍ／分）をボーダー織物の片面に２回施した。
得られた生地のタフタ部とリップ部の経密度、緯密度、経方向の長さ、引裂き強力、及び通気度を測定し、外観ではシワの有無を確認した。結果を表に示す。
【００６９】
実施例２
斜子組織の緯糸を、合成繊維マルチフィラメントＢ（３３ｄｔｅｘ、２４フィラメント）に変更し、斜子組織及びリップストップ組織の経・緯密度を表に示すように調整したこと以外は、実施例１と同様にしてボーダー織物を作製し、加工・評価を行った。
【００７０】
実施例３
斜子組織の緯糸を、合成繊維マルチフィラメントＣ（１７ｄｔｅｘ、１２フィラメント）に変更し、斜子組織及びリップストップ組織の経・緯密度を表に示すように調整したこと以外は、実施例１と同様にしてボーダー織物を作製し、加工・評価を行った。
【００７１】
実施例４
斜子組織の経糸を、３本引き揃え（３本斜子）に変え、斜子組織及びリップストップ組織の経・緯密度を表に示すように調整したこと以外は、実施例１と同様にしてボーダー織物を作製し、加工・評価を行った。
【００７２】
実施例５
斜子組織及びリップストップ組織の経・緯密度を表に示すように調整したこと以外は、実施例１と同様にしてボーダー織物を作製し、加工・評価を行った。
【００７３】
実施例６
合成繊維マルチフィラメントＡの代わりに合成繊維マルチフィラメントＤ（ポリエステル製、２２ｄｔｅｘ、４８フィラメント）を用い、斜子組織及びリップストップ組織の経・緯密度を表に示すように調整したこと以外は、実施例１と同様にしてボーダー織物を作製し、加工・評価を行った。
【００７４】
比較例１
斜子組織をタフタ組織にし、経・緯密度を表に示すように調整したこと以外は、実施例１と同様にしてボーダー織物を作製し、加工・評価を行った。得られたボーダー織物は、引裂き強力が弱く、また斜子組織を採用していないためカレンダー後にシワが出てしまい、品位が低下した。
【００７５】
【表１】
2016089293.tif 000003
【００７６】
【表２】
2016089293.tif 000004
【産業上の利用可能性】
【００７７】
本発明のボーダー織物は、軽量・薄地でありながらボーダー柄を有しており、ファッション性の求められる衣料、布団用側地、生活資材に好ましく用いられる。
【図２】
2016089293.tif 000005
【図３】
2016089293.tif 000006
【図４】
2016089293.tif 000007
【図５】
2016089293.tif 000008
【図６】
2016089293.tif 000009
【図１】
2016089293.tif 000010